상기 본 발명 의 목적 을 달성 하 기 위한 제 2 실시 예 는 카 딩 되 기 전 의 상태 로서 내열성 단열 복합 섬유 사 를 제조 하 기 위한 아크릴 계 탄소 섬유 와 파라 아라미드 섬유 및 실리카 섬유 의 원면 을 준비 함 에 있 어 20 ~ 25 ㎜ 의 섬유 장 을 갖 는 2 ~ 8 데니어 의 아크릴 계 탄소 섬유 와 30 ~ 120 ㎜ 의 섬유 장 을 갖 는 1 ~ 6 데니어 의 파라 아라미드 섬유 와 섬유 장 이 60 ~ 150 ㎜ 이 고 섬도 가 2 ~ 8 데니어 의 실리카 섬유 를 준비 하 여 상기 아크릴 계 탄소 섬유 는 30 내지 40 중량 % 로 하 고 상기 파라 아라미드 섬유 는 30 내지 40 중량 % 로 하 며 상기 실리카 섬유 는 30 내지 40 중량 % 로 혼합 하 여 조합 기 를 거쳐 믹 싱 ( Mixing ) 하 여 랩 을 형성 하 는 혼타면 공정 과 ;